(57)【特許請求の範囲】
【請求項１】
廃棄物のシャフト炉タイプガス化溶融炉に設けられる出滓口において、
前記出滓口は、炉内側に固定して配置された第１の出滓口耐火物と、
この第１の出滓口耐火物の外側に配置された第２の出滓口耐火物と、
この第２の出滓口耐火物の両側面に設けられ第２の出滓口耐火物を保持して、ガス化溶融炉の操業中に熱間で他の部材に影響を及ぼさずに解体可能な不定形耐火物層とを含むことを特徴とする出滓口。
【請求項２】
前記不定形耐火物層の厚さは１０ｍｍ〜３０ｍｍである請求項１に記載の出滓口。
【請求項３】
２つの出滓口を有し、廃棄物の溶融処理を停止せずに行って、前記２つの出滓口から交互に廃棄物の不燃分を排出することにより、連続的に出滓を行う廃棄物のシャフト炉タイプガス化溶融炉の出滓口の交換方法において、
前記２つの出滓口は、炉内側に固定して配置された第１の出滓口れんがと、この第１の出滓口れんがの外側に配置された第２の出滓口れんがと、この第２の出滓口れんがの両側面に設けられ、第２の出滓口れんがを保持して他の部材に影響を及ぼさずに解体可能な不定形耐火物層とをそれぞれ含み、
一方の出滓口から廃棄物の不燃分の排出を行いつつ、他方の出滓口において第１の出滓口れんがをマッド材で閉口し、不定形耐火物層を解体して前記第２の出滓口れんがを取り外し、新しい不定形耐火物層と第２の出滓口れんがを配置して、出滓口を交換することを特徴とする方法。
【発明の詳細な説明】
【０００１】
【発明の属する技術分野】
本発明は、廃棄物の溶融炉の出滓口に係り、特にシャフト炉（高炉型、竪型炉型）のガス化溶融炉で廃棄物中の不燃分を炉底から排出するに際し、連続的に排出（出滓）される出滓口および出滓口の交換方法に関する。
【０００２】
【従来の技術】
廃棄物を連続したプロセスでごみを直接溶融してスラグ化し、同時に効率よく電力エネルギーに回収する高炉型の高温ガス化溶融炉においてスラグを連続的に効率よく出滓できる構造は、例えば特開平９−１９６３５５号公報および特開平９−１９６３５６号公報等に記載されている。
【０００３】
簡単な溶融メカニズムは次のとおりである。
【０００４】
（１）溶融炉に投入されたごみは、まず副羽口から供給される空気によって形成される流動化層で熱分解され、ここで可燃ガスが発生し、フリーボードにおいて高温還元雰囲気を維持されて二次燃焼炉へ向かう。炉内の固定酸素や灰分は、ごみと一緒に投入された石灰石やコークス、返送飛灰とともに流動化層を形成し予熱される。
【０００５】
（２）スラグ、メタルが連続的に出滓されるのに伴い、流動化層で熱分解された灰分等は、石灰石やコークスとともに下部へ移動する。このとき、主羽口からは高温で酸素濃度の高い熱風が高速で供給されており、コークスと固定酸素の燃焼により灰分が溶融される。
【０００６】
（３）主羽口から下方は、高温になりながらも燃え尽きていないコークスが充填された状態となっており、スラグ、メタルはその間を滴下していく。コークスは、補助燃料としてのみならず、この溶融分解帯の火格子状の充填物を形成させる作用を有する。
【０００７】
（４）スラグとメタルとは炉底側面から開かれた出滓口より連続的に出滓される。その後、水槽に落下して急冷されたスラグは砂状となり、メタルは粒状となって容易に分離することができる。
【０００８】
【発明が解決しようとする課題】
上述したような操業が行われるガス化溶融炉においては、主羽口の高温燃焼部近傍は１，８００℃以上の高温かつ還元雰囲気であるので、ここで溶融された廃棄物の不燃分は、１，４００℃以上で塩基度が１．０〜１．１の低融点のスラグ、およびメタルとして存在している。その溶融物が出滓口から連続的に炉外へ排出され、この際、溶融炉内のガスも吹き出すこともある。これらによって、出滓口は損耗する状況下にある。
【０００９】
また、連続出滓を容易にするために、出滓口出口には保熱室を設けて酸素−プロパン（灯油）バーナーで加熱している。このため、炉内は１，５００℃程度の酸化雰囲気の高温ガスで曝されることになり、使用耐火物は厳しい条件下におかれている。
【００１０】
こうした出滓口が閉塞気味となった場合には、出滓口内部を酸素パイプで洗浄し出滓流れを容易にすることがある。このとき出滓口耐火物は酸素濃度の高い燃焼ガスによって洗われるので、酸化反応を受けやすくなる。
【００１１】
上述したような使用条件を考慮して、連続出滓周辺耐火物としては、従来から炭化珪素質れんがを選定して使用されており、連続使用により出滓口ブロックの内径が拡大した場合には、損傷した出滓口ブロックは新たなものに交換される。この出滓口ブロックの取り替え作業に当たっては、長期に亘って炉を休炉（停止）しなければならなかった。従来の出滓口では１炉に２つの出滓口が設けられており、マッド材による簡易補修をするために２週間に一回の取り替えが行われている。なお、この際には出滓口ブロックの交換は行われない。また、半年に一回は出滓口ブロックの交換が必要であり、そのためには炉を停止しなければならない。
【００１２】
このように従来は、溶融炉の連続処理作業を継続しつつ出滓口の交換を行うことができなかった。また、連続出滓を行わない溶融炉の場合も、従来の出滓口は容易に交換することができなかった。
【００１３】
そこで本発明は、廃棄物の溶融炉に設けられる出滓口であって、容易に交換可能な出滓口を提供することを目的とする。
【００１４】
また本発明は、廃棄物の溶融炉の処理を停止することなく、操業中に熱間で容易に解体してれんが積み作業ができ、再使用に際して運転を停止することなく再生を行い得る出滓口の交換方法を提供することを目的とする。
【００１５】
【課題を解決するための手段】
上記課題を解決するために、本発明は、廃棄物のシャフト炉タイプガス化溶融炉に設けられる出滓口において、
前記出滓口は、炉内側に固定して配置された第１の出滓口耐火物と、
この第１の出滓口耐火物の外側に配置された第２の出滓口耐火物と、
この第２の出滓口耐火物の両側面に設けられ第２の出滓口耐火物を保持して、ガス化溶融炉の操業中に熱間で他の部材に影響を及ぼさずに解体可能な不定形耐火物層とを含むことを特徴とする出滓口を提供する。
【００１６】
また本発明は、２つの出滓口を有し、廃棄物の溶融処理を停止せずに行って、前記２つの出滓口から交互に廃棄物の不燃分を排出することにより、連続的に出滓を行う廃棄物のシャフト炉タイプガス化溶融炉の出滓口の交換方法において、
前記２つの出滓口は、炉内側に固定して配置された第１の出滓口れんがと、この第１の出滓口れんがの外側に配置された第２の出滓口れんがと、この第２の出滓口れんがの両側面に設けられ、第２の出滓口れんがを保持して他の部材に影響を及ぼさずに解体可能な不定形耐火物層とをそれぞれ含み、
一方の出滓口から廃棄物の不燃分の排出を行いつつ、他方の出滓口において第１の出滓口れんがをマッド材で閉口し、不定形耐火物層を解体して前記第２の出滓口れんがを取り外し、新しい不定形耐火物層と第２の出滓口れんがを配置して、出滓口を交換することを特徴とする方法を提供する。
【００２１】
本発明者らは、ガス化溶融炉の耐火物として使用されるあらゆる系の耐火物を検討した。その結果、出滓口れんがの使用温度および溶融物の塩基度（ＣａＯ／ＳｉＯ２  ）が耐火物の損耗を律速する条件であることが、実験室レベルおよび実炉試験より明らかになった。具体的には、出滓口れんがの使用温度および溶融物の塩基度の影響を受けやすい耐火物、および影響を受け難い耐火物を次のように見出した。
【００２２】
出滓口れんがの使用温度、すなわち、溶融スラグの温度が１，４００〜１，５００℃を越えると、出滓口れんがの侵食比率が急激に増大する。試験条件Ｃ／Ｓ＝１．０、還元雰囲気下では、粘土−高アルミナ質れんがは影響を受けやすく、最も影響を受け難いのは炭化珪素質れんがである。
【００２３】
また、溶融物の塩基度（ＣａＯ／ＳｉＯ２  ）の影響を受け難い材質は塩基性れんがであり、アルミナ−クロミア系れんがの中性耐火物は、塩基度が上がると侵食量も大きくなる。一方、非酸化物系では、炭化珪素質れんがよりカーボン−炭化珪素質れんがのほうが塩基度の影響を受け難い。
【００２４】
そこで本発明者らは、連続出滓周辺耐火物として炭化珪素質れんがを選定して使用し、熱間で容易に解体しれんが積み作業ができる出滓口について鋭意検討して、本発明を成すに至った。
【００２５】
以下、図面を参照して本発明の出滓口および出滓口の交換方法を説明する。
【００２６】
図１に、本発明の出滓口の一例の構成を表す部分断面図を示す。図１（ａ）および図１（ｂ）は、出滓口の部分横断面図および部分縦断面図をそれぞれ表している。
【００２７】
図示するように、炉の側面は側壁れんが２で囲まれ、底部には炉底れんが５が設けられている。出滓口は、炉内８側に設けられた第１の出滓口耐火物である内部ブロック出滓口れんが１と、この内部ブロック出滓口れんが１の外側に設けられた第２の出滓口耐火物である外部ブロック出滓口れんが４とを有している。内部ブロック出滓口れんが１は固定されており、一方、外部ブロック出滓口れんが４は交換可能である。なお、図示する出滓口においては、外部ブロック出滓口れんが４は、４ａおよび４ｂの２つのれんがにより構成されているが、１つのれんがにより外部ブロック出滓口れんが４を構成してもよい。内部ブロック出滓口れんが１および外部ブロック出滓口れんが４は、溶融物からの溶損に強い炭化珪素質れんがにより構成することが好ましい。
【００２８】
廃棄物中の不燃分は、出滓口出口から出滓樋れんが３を経て炉内から排出される。出滓樋れんが３の両側には不定形耐火物７が設けられ、これらは、保熱用キャスタブル９内に設けられた保熱室６により加熱される。
【００２９】
図１に示したような構成の出滓口を、連続出滓を行う廃棄物の溶融炉に適用することによって、廃棄物の溶融処理を停止することなく出滓口の交換を行うことが可能となる。具体的には、連続出滓を行う廃棄物の溶融炉の所定の領域に図１に示したような構成の出滓口を２つ設ける。２つの出滓口から交互に不燃分を排出することによって連続的に出滓し、停止中の出滓口の交換を行う。出滓口の交換に当たっては、まず、停止中の出滓口の内部ブロック出滓口れんが１の廃棄物不燃分の流路をマッド材で埋める。次いで、この内部ブロック出滓口れんが１を残して、出口側にある外部ブロック出滓口れんが４を交換する。
【００３０】
図１に示した出滓口は、炉内８側に固定して配置された内部ブロック出滓口れんが１と、この内部ブロック出滓口れんがの外側に交換可能に配置された外部ブロック出滓口れんが４とを有しているので、こうした出滓口を溶融炉に２ヶ所設けることによって、廃棄物の溶融処理を停止せずに一方の出滓口の交換を行うことが可能となった。
【００３１】
ここで、図５を参照して従来の出滓口について説明する。図５（ａ）および図５（ｂ）は、従来の連続出滓口の部分横断面図および部分縦断面図をそれぞれ表している。
【００３２】
図示するように炉２８の側面は側壁れんが２２で囲まれ、底部には炉底れんが２５が設けられている。廃棄物中の不燃分は、１つの出滓口ブロックれんが２１により構成された出滓口、および出滓樋れんが２３を経て炉内２８から排出される。出滓樋れんが２３の両側には不定形耐火物２７が設けられ、これらは、保熱用キャスタブル２９内に設けられた保熱室２６により加熱される。
【００３３】
図５に示されるように、従来の出滓口は一体の出滓口ブロックれんが２１により構成されているので、廃棄物の溶融処理を停止せずに出滓口を交換することは不可能であった。
【００３４】
図２に、本発明の出滓口の他の例の構成を表す部分断面図を示す。図２（ａ）および図２（ｂ）は、出滓口の部分横断面図および部分縦断面図をそれぞれ表している。
【００３５】
図示するように、炉の側面は側壁れんが２で囲まれ、底部には炉底れんが５が設けられている。出滓口は、第１の出滓口耐火物である内部ブロック出滓口れんが１と、この外側に配置された第２の出滓口耐火物である外部ブロック出滓口れんが４と、外部ブロック出滓口れんが４の廃棄物不燃分の流路に内挿されたスリーブ状れんが１０とを具備している。また、外部ブロック出滓口れんが４の両側には、ブロックキーれんが１１が設けられている。スリーブ状れんが１０は交換可能であり、図示する例においてはテーバーを有する形状である。このスリーブ状れんが１０は、出滓口耐火物と同一材質のれんがにより構成することができる。
【００３６】
溶融物と炉内ガスとの排出によりスリーブ状れんが１０が損耗した際には、容易にこれを取り外して新たなスリーブ状れんがに交換することができるので、例えば、アルミナ質セラミックスや炭化珪素質セラミックス等の出滓口耐火物とは異なる材質でスリーブ状れんがを構成することも可能である。アルミナ質セラミックスは、高価で加工が難しいものの、炉内からのガス吹きに強い酸化抵抗性のある緻密な材質であるので、炉内ガスに対する耐用性を高めることができ、一方、炭化珪素質セラミックスは溶融物に強く耐スラグ性を有しているので、溶融物に対する耐用性を高めることができる。
【００３７】
図２に示す例においては外部ブロック出滓口れんが４は、４ａおよび４ｂの２つのれんがにより構成されているが、これに限定されるものではない。外部ブロック出滓口れんがは、１つ以上に配列されたれんがで構成することができる。
【００３８】
図示する出滓口におけるその他の構成は、図１に示したものと同様であり、廃棄物中の不燃分は前述と同様にして出滓口出口から排出される。
【００３９】
図２に示したような構成の出滓口を、連続出滓を行う廃棄物の溶融炉に適用することによって、廃棄物の溶融処理を停止することなく出滓口の交換を行うことが可能となる。具体的には、連続出滓を行う廃棄物の溶融炉の所定の領域に図２に示したような構成の出滓口を２つ設ける。２つの出滓口から交互に不燃分を排出することによって連続的に出滓し、停止中の出滓口の交換を行う。出滓口の交換に当たっては、まず、停止中の出滓口の内部ブロック出滓口れんが１の廃棄物不燃分の流路をマッド材で埋める。次いで、この出滓口における外部ブロック出滓口れんが４の廃棄物不燃分の流路に内挿されたスリーブ状れんが１０を取り外して新たなスリーブ状れんがを挿入することにより交換を行う。
【００４０】
図２に示した出滓口におけるスリーブ状れんが１０は、図３に示すように形状を変更することができる。図３に示した出滓口は、テーパーを有していない平行なスリーブ状れんが１２を出滓口の外部ブロック出滓口れんがの廃棄物不燃分の流路に内挿した以外は、図２に示したものと同様の構成である。
【００４１】
図３に示したような構成の出滓口もまた、図２に示した出滓口と同様にして連続出滓を行う廃棄物の溶融炉に適用して、溶融処理を停止することなく出滓口の交換を行うことができる。
【００４２】
図２および図３に示した出滓口は、外部ブロック出滓口れんが４の廃棄物不燃分の流路に交換可能に内挿されたスリーブ状れんが１０、１２を有しているので、こうした出滓口を溶融炉に２ヶ所設けることによって、廃棄物の溶融処理を停止せずに一方の出滓口のスリーブ状れんがの交換を行うことが可能となった。
【００４３】
図４に、本発明の出滓口の他の例の構成を表す部分断面図を示す。図４（ａ）および図４（ｂ）は、出滓口の部分横断面図および部分縦断面図をそれぞれ表している。
【００４４】
図示するように、炉の側面は側壁れんが２で囲まれ、底部には炉底れんが５が設けられている。出滓口は、内部ブロック出滓口れんが１およびこの外側に配置された外部ブロック出滓口れんが４と、この外部ブロック出滓口れんが４の両側面に配置された不定形耐火物層（不定形キャスタブル）１３とを具備している。この不定形耐火物層は、取り扱いの容易なアルミナ系パッチング材とすることが好ましい。図示する例においては、外部ブロック出滓口４は１つのれんがにより構成されているが、これに限定されるものではない。外部ブロック出滓口れんがは、１つ以上に配列されたれんがで構成することができる。
【００４５】
図示する出滓口におけるその他の構成は、図２に示したものと同様であり、廃棄物中の不燃分は前述と同様にして出滓口出口から排出される。
【００４６】
図４に示したような構成の出滓口を、連続出滓を行う廃棄物の溶融炉に適用することによって、廃棄物の溶融処理を停止することなく出滓口の交換を行うことが可能となる。具体的には、連続出滓を行う廃棄物の溶融炉の所定の領域に図４に示したような構成の出滓口を２つ設ける。２つの出滓口から交互に不燃分を排出することによって連続的に出滓し、停止中の出滓口の交換を行う。出滓口の交換に当たっては、まず、停止中の出滓口の内部ブロック出滓口れんが１の廃棄物不燃分の流路をマッド材で埋め、次いで、この出滓口の不定形耐火物層１３を解体する。これによって、外部ブロック出滓口れんが４を容易に取り外すことができる。最後に、新たな不定形耐火物層および外部ブロック出滓口れんがを配置して出滓口の交換を行う。この際、他の部材に影響を及ぼさずに不定形耐火物層のみを解体するために、その厚さは１０ｍｍ〜３０ｍｍ程度とすることが望まれる。
【００４７】
図４に示した出滓口は、外部ブロック出滓口れんが４の両側面に設けられた不定形耐火物層１３を有しているので、こうした出滓口を溶融炉に２ヶ所設けることによって、廃棄物の溶融処理を停止せずに一方の外部ブロック出滓口の交換を行うことが可能となった。
【００４８】
【発明の実施の形態】
以下、具体例を示して本発明をさらに詳細に説明する。
【００４９】
都市ごみ処理で１日２４トンの処理能力をもつパイロットプラントを使用し、本発明の出滓口を２つ設けて実機試験を行った。
【００５０】
試験方法としては、まず、一方の出滓口から安定な連続出滓が継続している状態とし、この状態から他方の出滓口に切り替えて出滓を行い、停止した出滓口を交換した。この際、停止した出滓口の交換に要する時間、および交換終了後に予熱して開口し、安定な出滓が開始可能となるまでの時間を計測し、提案内容で比較した。
【００５１】
交換時間の内訳は、（１）マッド材で出滓口を閉口し交換可能となるまでの冷却時間、（２）使用により損耗して交換されるれんがを解体する時間、（３）新しいれんがを取り付ける時間、（４）出滓口を加熱してれんがを昇温し、出滓口を開口して安定に湯が流れるまでの時間である。
【００５２】
なお、全ての実施例で使用した出滓口の材質としては、ＳｉＣの含有率９３％、ＳｉＯ２  の含有率５％の炭化珪素質れんがを用いた。
【００５３】
（実施例１）
図１に示すように、炉内８側に固定して配置された内部ブロック出滓口れんが１と、この外側に交換可能に配置された外部ブロック出滓口れんが４とを設けて出滓口を２列に分割した。停止中の出滓口をれんが交換する際には、まず、その内側耐火物（内部ブロック出滓口れんが）１をマッド材で埋め、内部ブロック出滓口れんが１のみを交換しないで残すことにより、溶融炉の廃棄物処理を停止することなく、２列目の外側の耐火物（外部ブロック出滓口れんが）４を交換できることを確認した。
【００５４】
ただし、図１のように単に出滓口を２列に分割しただけでは、交換するれんがが大きいため耐火物冷却にかなりの時間がかかり、また冷却後に外部ブロック出滓口れんがを外す作業もかなりの時間を要した。
【００５５】
（実施例２）
図２に示したように、外部ブロック出滓口れんが４の廃棄物不燃分の流路にテーパー付きのスリーブ状れんが１０を設けた。ここで出滓口に内挿したスリーブ状れんが１０は、ＳｉＣ含有率９９％以上のファインセラミックスにより構成した。
【００５６】
停止中の出滓口の交換に当たっては、まずその内側耐火物（内部ブロック出滓口れんが）１をマッド材で埋めた。使用により損耗したスリーブ状れんが１０を取り外して新たなスリーブ状れんがを挿入する際には、比較的容易に行うことができ施工上問題はなかったが、スリーブ先端の有効厚が比較的小さいため、末端損傷が大きくなりガス漏れが大きくなる傾向が見受けられた。そこで試験では、図３に示したような平行なスリーブ状れんが（テーパー無しのスリーブ）とした。また、その材質は、出滓口本体と同一の炭化珪素れんがではなく、炭化珪素質セラミックスとした。この炭化珪素質セラミックスは、比較的高価ではあるが、酸化抵抗性によりれんがよりは強く緻密な材料である。
【００５７】
かかる構成の出滓口を設けることによって、平行なスリーブのみの交換で簡易的な補修が可能となり、かなりの交換時間の短縮につながった。しかしながら、酸化抵抗性には強いセラミックス製のスリーブであるものの、スリーブの有効厚が比較的薄いため、最終的に溶融すると剥離して脱落してしまい、耐用面で大きな期待はできなかった。
【００５８】
（実施例３）
図４に示したように、外部ブロック出滓口れんが４の両側面に厚さ２０〜３０ｍｍの不定形耐火物層１３を配置して出滓口の外部ブロック出滓口れんが４を保持した。ここで設けた不定形耐火物層は、Ａｌ２  Ｏ３  含有率９５％のパッチング材である。
【００５９】
停止中の出滓口の交換に当たっては、まずその内側耐火物（内部ブロック出滓口れんが）１をマッド材で埋めた。本実施例の出滓口では、外部ブロック出滓口れんが４が取り外されるので冷却時間は多少要するが、施工面ではパッチング材１３を壊すだけでよい。このため、熱間でも迅速に交換を行うことが可能となった。また、外部ブロック出滓口れんがのみをブロック化して取り付けできるので作業性もよく、肉厚もあるので無補修での耐用性も著しく向上した。本実施例の出滓口は、炉末期まで安定した耐用を示した。
【００６０】
操業途中で、本構造における交換作業を実施したところ、前述の実施例１，２の出滓口より時間で交換することができた。
【００６１】
下記表１に、前述の実施例１〜３での実機テストにおける結果を、従来方式と比較して示す。
【００６２】
【表１】
0003623395.tif 000002
【００６３】
表１に示されるように、本発明により２４トン／日規模のパイロットプラントを用いて、都市ごみの処理操業を継続しつつ、作業時間を大幅に短縮して出滓口の効率的な交換作業が可能となる。本発明の出滓口および出滓口の交換方法は、シャフト炉タイプ（高炉型、竪型炉型）のガス化溶融炉に特に有効に用いられる。
【００６４】
【発明の効果】
以上説明したように本発明によれば、廃棄物の溶融炉に設けられる出滓口であって、容易に交換可能な出滓口が提供される。また本発明によれば、廃棄物の溶融炉の処理を停止することなく、操業中に熱間で容易に解体してれんが積み作業ができ、再使用に際して運転を停止することなく再生を行い得る出滓口の交換方法が提供される。
【００６５】
本発明を用いることにより、廃棄物の溶融処理操業を停止することなく出滓口のれんがを交換することが初めて可能となった。しかも、作業時間は従来の半分以下であり、解体およびれんが積み作業を熱間で行うことができる。したがって、操業途中で容易に出滓口の交換作業が可能となる。
【００６６】
本発明は、連続したプロセスで廃棄物を直接処理してスラグ化するシャフト炉（高炉型、竪型炉型）のガス化溶融炉に特に好適に用いられ、その工業的価値は大きい。
【図面の簡単な説明】
【図１】本発明の出滓口の一例の構成を表す部分断面図。
【図２】本発明の出滓口の他の例の構成を表す部分断面図。
【図３】本発明の出滓口の他の例の構成を表す部分断面図。
【図４】本発明の出滓口の他の例の構成を表す部分断面図。
【図５】従来の連続出滓口を表す概略図。
【符号の説明】
１…内部ブロック出滓口れんが
２…側壁れんが
３…出滓樋れんが
４…外部ブロック出滓口れんが
５…炉底れんが
６…保熱室
７…不定形耐火物
８…炉内
９…保熱用キャスタブル
１０…テーパー付きスリーブ状れんが
１１…ブロックキーれんが
１２…テーパー無しスリーブ状れんが
１３…不定形耐火物層（不定形キャスタブル）
２１…出滓口ブロック
２２…側壁れんが
２３…出滓樋れんが
２５…炉底れんが
２６…保熱室
２７…不定形耐火物
２８…炉内
２９…保熱用キャスタブル
【図１】
0003623395.tif 000003
【図２】
0003623395.tif 000004
【図３】
0003623395.tif 000005
【図４】
0003623395.tif 000006
【図５】
0003623395.tif 000007